Pd ( NO 3 ) 을 이용 하 여 앞서 기술 한 Ag 나노 미립자 분 산액 의 제조 방법 과 동일 하 게 실시 하 여 Pd 초미립자 분 산액 을 제조 하 였 다 . Pd 초미립자 는 약 5 ~ 10 nm 의 입경 을 가졌으며 , 입자 끼리 완전 하 게 독립 된 상태 로 용매 중 에 균일 하 게 분산 이 되 었 다 . 이 분 산액 은 Pd 나노 미립자 가 분산 액 전체 중량 기준 으로 45 중량 % 함유 하 였으며 , 점도 는 25 ℃ 에서 13 . 4 mPa . S 였 다 . 또한 , 제조 된 Ag 초미립자 분 산액 은 상온 에서 30 일 경과 후 에 도 침전 현상 없이 안 정한 상태 를 보임 을 확인 하 였 다 .